"チタン酸ナトリウムを含む、ナトリウムイオン伝導体3,4a,4b。請求項1に記載のナトリウムイオン伝導体3,4a,4bであって、前記チタン酸ナトリウムが、四価のおよび/または三価のチタンを有する前記ナトリウムイオン伝導体。請求項1または2に記載のナトリウムイオン伝導体4a,4bであって、前記ナトリウムイオン伝導体が、一般式1:Na2TiIVnxTiIIIxO2n1x2:MO[式中、2≦n≦10であり、かつ0≦x≦nであり、かつMOは、Na2O、Li2O、MgO、CaO、BaO、MnO、ZnO、FeO、Ti2O3、Al2O3、Ga2O3、Nb2O3、Mn2O3、Fe2O3、ZrO2、MnO2、SiO2、Nb2O5、Ta2O5およびBi2O5からなる群から選択される1もしくは複数の異種原子酸化物を表し、または異種原子酸化物を表さない]のチタン酸ナトリウムを含む前記ナトリウムイオン伝導体。請求項1から3までのいずれか1項に記載のナトリウムイオン伝導体3であって、前記のナトリウムイオン伝導体が、一般式2:Na2TiIVnO2n1:MO[式中、2≦n≦10であり、かつMOは、Na2O、Li2O、MgO、CaO、BaO、MnO、ZnO、FeO、Ti2O3、Al2O3、Ga2O3、Nb2O3、Mn2O3、Fe2O3、ZrO2、MnO2、SiO2、Nb2O5、Ta2O5およびBi2O5からなる群から選択される1もしくは複数の異種原子酸化物を表し、または異種原子酸化物を表さない]のチタン酸ナトリウムを含む前記ナトリウムイオン伝導体。請求項1から4までのいずれか1項に記載のナトリウムイオン伝導体3であって、前記のナトリウムイオン伝導体が、更に、β-酸化アルミニウム、特にテクスチャリングされたβ-酸化アルミニウムを含む前記ナトリウムイオン伝導体。請求項1から5までのいずれか1項に記載のナトリウムイオン伝導体3であって、前記のナトリウムイオン伝導体が、チタン酸ナトリウムおよびβ-酸化アルミニウムを含む複合材料である前記ナトリウムイオン伝導体。請求項1から6までのいずれか1項に記載のナトリウムイオン伝導体3,4a,4bを含む、ガルヴァーニ電池、特にナトリウム-カルコゲン電池、例えばナトリウム-硫黄電池またはナトリウム-酸素電池。請求項7に記載のガルヴァーニ電池であって、前記電池が、前記ナトリウムイオン伝導体3,4a,4bを固体電解質として含む前記ガルヴァーニ電池。請求項7または8に記載のガルヴァーニ電池であって、前記電池のカソード2が、請求項1から6までのいずれか1項に記載の、特に請求項2または3に記載のナトリウムイオン伝導体4a,4bを含む前記ガルヴァーニ電池。請求項7から9までのいずれか1項に記載のガルヴァーニ電池であって、前記電池のアノード1およびカソード2が、請求項1から6までのいずれか1項に記載の、特に請求項4から6までのいずれか1項に記載のナトリウムイオン伝導体3によって隔離されている前記ガルヴァーニ電池。請求項7から10までのいずれか1項に記載のガルヴァーニ電池であって、前記電池のカソード2が、少なくとも1つの伝導エレメントLを有し、前記伝導エレメントは、請求項1から6までのいずれか1項に記載の、特に請求項2または3に記載のナトリウムイオン伝導体4aを含み、および/または請求項1から6までのいずれか1項に記載の、特に請求項2または3に記載のナトリウムイオン伝導体4bを含む構造S上に形成されている前記ガルヴァーニ電池。請求項1から6までのいずれか1項に記載のナトリウムイオン伝導体3,4a,4bを含むセンサ。請求項1から6までのいずれか1項に記載のナトリウムイオン伝導体3,4a,4bの製造方法であって、方法工程a:チタン酸ナトリウムを水熱合成法によって製造する工程を含む前記方法。請求項13に記載の方法であって、方法工程aにおいて、金属チタンおよび/またはチタン含有金属混合物あるいは金属合金および/または1もしくは複数のチタン化合物、例えば酸化チタンおよび/または窒化チタンを、水酸化ナトリウム水溶液中で、例えば5モル/l以上、15モル/l以下の範囲の濃度をもって、例えば130°C以上、210°C以下の範囲の温度で反応させる前記方法。請求項13または14に記載の方法であって、前記方法は、更に、方法工程b:得られたチタン酸ナトリウムを、例えば400°C以上、1100°C以下の範囲の温度に、特に還元性条件下で、例えば水素含有雰囲気下で加熱する工程を含む前記方法。"